(57)【要約】　　　（修正有）【課題】従来は、電離放射線硬化型接着剤層が瞬間的に硬化する材料からなり、積層後に電離放射線を照射して硬化させる方法であったため、化粧シートの各層や成形樹脂が電離放射線を遮蔽する性質をもつ場合には、電離放射線が透過しにくくなり、一つの成形品でも場所によって接着強度が大きく変わる問題があった。したがって、電離放射線硬化型接着層の接着強度にばらつきがあり、良好な絵付成形品を得ることが困難であった。【解決手段】加飾シートの電離放射線硬化型接着剤層に電離放射線を照射しても、一定時間、被接着物に仮接着ができ、その後、電離放射線硬化型接着剤層の反応が進み、加飾シートと被接着物との接着強度が仮接着した時より高くなる加飾シートおよび加飾品を得る。【選択図】　　　図１
2004142107.tif 000002
【特許請求の範囲】
【請求項１】
被接着物に接着させて使用する加飾シートであって、少なくとも基体シート上に加飾層、電離放射線硬化型接着剤層が積層されており、電離放射線を照射した後、該電離放射線硬化型接着剤層と被接着物とを仮接着させることが可能であり、かつ仮接着時から一定時間経過時の被接着物との接着強度が、仮接着時の被接着物との接着強度よりも高いことを特徴とする加飾シート。
【請求項２】
前記電離放射線硬化型接着剤層と被接着物とを仮接着させることが可能な時間が、５分間以上であることを特徴とする請求項１記載の加飾シート。
【請求項３】
前記電離放射線硬化型接着剤層が粘着性を有し、かつ電離放射線硬化型接着剤層と反対側の面に離型処理がされた請求項１および請求項２記載の加飾シート。
【請求項４】
前記電離放射線硬化型接着剤層が粘着性を有し、かつ電離放射線硬化型接着剤層上に離型フィルムが積層された請求項１〜請求項３記載の加飾シート。
【請求項５】
前記電離放射線硬化型接着剤層の粘着性が、仮接着時からの時間経過とともに低下する請求項４記載の加飾シート。
【請求項６】
前記電離放射線硬化型接着剤層の主成分が、光カチオン性重合接着剤である請求項１〜請求項５記載の加飾シート。
【請求項７】
前記電離放射線硬化型接着剤層が紫外線硬化型接着剤層よりなり、加飾層が紫外線を遮蔽する性質を有する請求項１〜請求項６記載の加飾シート。
【請求項８】
前記請求項１〜請求項７記載の加飾シートと被接着物とが接着された加飾品であって、仮接着時から一定時間経過時の加飾シートと被接着物との接着強度が、仮接着時の加飾シートと被接着物との接着強度よりも高いことを特徴とする加飾品。
【発明の詳細な説明】
【０００１】
【発明の属する技術分野】
本発明は、自動車部品、建材、電気製品等の加飾品の製造に用いる加飾シートであり、とくに３次元形状を有する成形品の外表面にも加飾できる加飾シートに関する。
【０００２】
【従来の技術】
従来の技術として、３次元形状を有する成形品の外表面に加飾する方法は、熱硬化性樹脂等の接着剤を塗布し、化粧シートを貼り合わせる方法が一般的であるが、電離放射線硬化型接着剤層を介して化粧シートを積層し、電離放射線を照射して電離放射線硬化型接着剤層を瞬間的に硬化させることにより、化粧シートと成形品とを積層貼着する方法もある。
【特許文献１】特開平７−１７１９２７
【０００３】
【発明が解決しようとする課題】
しかし、前者の一般的な方法は、溶剤の入った接着剤を使用しなければならないため、環境問題が発生しやすい。また、残留溶剤の悪影響で、耐湿性等の信頼性に問題があった。
後者の方法は、無溶剤の接着剤を使用できるので、これらの問題がないが、化粧シートの各層または成形樹脂基材を、電離放射線を透過できるような材料から形成する必要があった。
【０００４】
すなわち、電離放射線として一般的に多く使用されているエネルギーレベルの低い紫外線では、基材が透明性のない材料からなる場合（例えば、顔料で着色されているような場合）や、化粧シートが隠蔽性のある絵柄層、蒸着層からなる場合には、使用できなかった。なぜなら、紫外線が、透明性のない基材や化粧シートの隠蔽性のある絵柄層、蒸着層を透過しないため、電離放射線硬化型接着剤層が硬化しないからである。
【０００５】
また、積層した絵付成形品は複雑な３次元形状のものが多く、一般的に多く使用されている紫外線ようなエネルギーレベルの低い電離放射線では、照射方向に対し影になった部分の接着剤の硬化が悪く、接着強度が出ないという問題があった。すなわち、一つの絵付成形品でも場所によって接着強度が大きく変わるという、接着強度のばらつきの問題があった。また、積層した絵付成形品の状態で電離放射線を照射するため、かさばりやすく、一般的に多く使用されている照射装置よりも、大がかりな照射装置が必要になる問題があった。
【０００６】
【課題を解決するための手段】
本発明者は、上記課題を解決するために、加飾シートの電離放射線硬化型接着剤層に電離放射線を照射しても、電離放射線硬化型接着剤層と被接着物とを仮接着させることが可能であり、一定時間経過後、電離放射線硬化型接着剤層の反応（ラジカル重合やイオン重合）が進むことによって、被接着物との接着強度が、仮接着した時より高くなる加飾シートおよび加飾品を発明した。
【０００７】
すなわち、本発明の加飾シートは、被接着物に接着させて使用する加飾シートであって、少なくとも基体シート上に加飾層、電離放射線硬化型接着剤層が積層されており、電離放射線を照射した後、該電離放射線硬化型接着剤層と被接着物とを仮接着させることが可能であり、かつ仮接着時から一定時間経過時の被接着物との接着強度が、仮接着時の被接着物との接着強度よりも高いことを特徴とする加飾シートである。
【０００８】
また、本発明の加飾品は、前記加飾シートと被接着物とが接着された加飾品であって、仮接着時から一定時間経過時の加飾シートと被接着物との接着強度が、仮接着時の加飾シートと被接着物との接着強度よりも高いことを特徴とする加飾品である。
【０００９】
ここでいう電離放射線の照射とは、従来の電離放射線硬化型接着剤層で瞬時に硬化するような強度（例えば、電離放射線が紫外線の場合、０．１〜５０Ｊ／ｃｍ２程度の強度）の電離放射線を照射することをいう。
【００１０】
また、ここでいう仮接着とは、電離放射線を照射することにより、電離放射線硬化型接着剤層の反応が開始されてはいるが、まだ、その反応が完結していない状態で、被接着物に加飾シートを積層することにより、被接着物と加飾シートとが接着していることをいう。
【００１１】
また、ここでいう被接着物との接着強度とは、ＡＳＴＭ―Ｄ―９０３準拠の１８０°剥離試験による接着力をいう。ただし、加飾シートが、転写箔のように貼り合せた後に基体シートを剥離し、成形品上に剥離すべき基体シートがない場合は、上記剥離試験のかわりに、ＪＩＳ―Ｚ―５４００準拠の碁盤目試験の接着力とする。
【００１２】
また、ここでいう一定時間は、仮接着時から電離放射線硬化型接着剤層の反応が完結するまでのいずれかの時間をいい、材質や放置する際の条件（温度、湿度等）によって左右され、一概には言えない。ただし、常温で半年以上かかるような場合には、生産性が低下するし、逆に数分で完結してしまう場合は、従来品と変わりがなく取り扱いにくい。したがって、生産性と取り扱い性を考慮すれば、１時間から１週間までが好ましい。
【００１３】
仮接着時から一定時間経過し、やがて電離放射線硬化型接着剤層の反応が完結した時には、加飾シートと被接着物との接着強度は、仮接着時より高いレベルで安定化する。（図３）反応が完結すれば、電離放射線硬化型接着剤層は強固な３次元網目構造をもった層になるため、耐薬品性、耐熱性等の耐久性がすぐれた加飾品が得られる。
【００１４】
また、本発明の加飾シートは、電離放射線を照射した後、電離放射線硬化型接着剤層と、被接着物とを仮接着させることが可能な時間（以下、可使時間という。）が、５分間以上である加飾シートであってもよい。
【００１５】
すなわち、上記加飾シートは、電離放射線硬化型接着層に電離放射線を照射した後も、被接着物に仮接着できる性能を有しており、その仮接着できる時間が電離放射線の照射時から５分以上あることを特徴とする。
【００１６】
可使時間を５分以上としたのは、加飾シートを加工するのに、５分以上時間がかかることがあり、照射後５分未満で反応が完結する電離放射線硬化型接着層であると仮接着できなくなる場合があるためである。
【００１７】
また、この可使時間があることにより、一旦仮接着した後、加飾シートと被接着物との位置ずれ、シワ等が入る等の不具合があった場合に、不良部分をはがし、再度、仮接着し直すこともできる。
【００１８】
また、本発明の加飾シートは、電離放射線硬化型接着剤層が粘着性を有し、かつ電離放射線硬化型接着剤層上に離型フィルムが積層されたものであってもよい。
【００１９】
粘着性を有するとは、ＪＩＳ―Ｚ―０２３７に準拠されているボールタック（Ｊ．Ｄｏｗ法）試験において、標準条件（２３℃、６５ＲＨ％、助走距離１００ｍｍ、電離放射線硬化型接着剤層滑走距離１００ｍｍ、傾斜角度３０°）下で得られる粘着力が０．４Ｎ／ｃｍ以上の場合をいう。
【００２０】
上記粘着性を有することにより、被接着物と接触しやすくなり、接着強度がさらに向上する。電離放射線硬化型接着剤層上に離型フィルムを積層したり、加飾シートの電離放射線硬化型接着剤層と反対側の面に離型処理（例えば、シリコーン、フッ素、アクリル、メラミン樹脂等のコーティング）をするのは、粘着性を有することに起因して、加工工程で加飾シートをロール状に巻き取ったり、枚葉で積み重ねたりするときに不必要に貼りついてしまうのを防止するためである。
【００２１】
また、本発明の加飾シートは、電離放射線硬化型接着剤層の粘着性が仮接着時からの時間経過とともに低下する加飾シートであってもよい。反応が完結した時には、電離放射線硬化型接着剤層が、強固な３次元網目構造をもった層に固化しているので、粘着性を有しない場合の方が、接着強度が安定するからである。
【００２２】
また、本発明の加飾シートは、前記電離放射線硬化型接着剤層の主成分が、光カチオン性重合接着剤である加飾シートであってもよい。主成分とは、前記電離放射線硬化型接着剤層中の重量含有率が５０％以上のものをいう。光カチオン性重合接着剤のようなイオン重合材を用いるのは、照射から高分子化するまでの反応時間が長く、照射後の反応時間の調整がしやすいためである。
【００２３】
また、本発明の加飾シートは、電離放射線硬化型接着剤層が、紫外線硬化型接着剤よりなり、前記加飾層が紫外線を遮蔽する性質を有することを特徴とする加飾シートであってもよい。遮蔽する性質を有するとは、加飾シート透過後の紫外線量が、透過前の紫外線量に比べて１０％以上減少する性質を有することを指す。
【００２４】
加飾層が紫外線を遮蔽する性質を有すれば、電離放射線硬化型接着剤層に外部の電離放射線が当たらないため、長期間保管しても接着性能が変化しない長所がある。すなわち、加飾シートを作成した状態から、電離放射線である紫外線を照射して反応が開始するまでの間に、太陽光・蛍光燈の光等に含まれる紫外線により不要に反応が開始されてしまうことを防ぐ効果がある。
【００２５】
【発明の実施の形態】
以下、図面を参照しながら、本発明の加飾シート等を説明する。本発明の加飾シートＡは，少なくとも基体シート１、加飾層２、電離放射線硬化型接着剤層３、さらに必要に応じて離型シートが積層された加飾シートである。
【００２６】
なお、加飾層２と電離放射線硬化型接着剤層３とを、基体シート１の同じ面に積層して形成してもよいし（図２）、異なる面に形成してもよい（図１）
【００２７】
電離放射線硬化型接着剤層３は、イオン重合性接着剤やラジカル重合性接着剤等からなる。しかし、電離放射線を照射しても瞬時には反応せず、一定時間仮接着することが可能な状態を保持し、その後も経時的に反応が進行していくという、本発明の求める特性の材料としては、光カチオン性重合接着剤を主成分とするものの方が好ましい。反応の進行を添加剤等でコントロールしやすいためである
【００２８】
光カチオン型重合性接着剤は、エポキシ基を持つ樹脂またはエポキシ基を持つ化合物、水酸基を持つ化合物、光カチオン重合触媒等よりなる。
【００２９】
エポキシ基を持つ樹脂としては、ビスフェノールＡ型エポキシ樹脂、フェノールノボラック型エポキシ樹脂、クレゾールノボラック型エポキシ樹脂、グリジルエーテル型エポキシ樹脂、グリシジルアミン型エポキシ樹脂、脂環型エポキシ樹脂、ビスフェノールＦ型エポキシ樹脂がある。エポキシ基を持つ化合物としては、エポキシ基を有するモノマーまたはオリゴマーまたはこれらを他の共重合部分とともに共重合させた樹脂がある。水酸基を持つ化合物としては、ポリエーテルポリオール、ポリエステルポリオール、ポリカーボネートポリオール等がある。
【００３０】
また、適宜、光開始剤、増感剤、分散剤、光安定剤などを添加してもよい。カチオン重合の光開始剤としては、芳香族ジアゾニウム塩、芳香族ハロニウム塩、芳香族スルホニウム塩等の塩類や有機金属錯体などがある。カチオン重合の増感剤としては、過酸化化合物などがある。
【００３１】
エポキシ基を持つ樹脂またはエポキシ基を持つ化合物と、水酸基を持つ化合物との混合割合は、１００：０．１〜１００：１０が好ましく、エポキシ基をもつ樹脂またはエポキシ基を持つ化合物と、光カチオン重合触媒との混合割合は、１００：０．０１〜１００：１が好ましい。
【００３２】
光カチオン型重合性接着剤と混合させる材料としては、電離放射線照射後、光カチオン型重合性接着剤の反応に関与できるものが好ましい。例えば、アクリル系、ゴム系等の粘着剤、接着剤がある。
【００３３】
なお、電離放射線硬化型接着剤層３をラジカル重合性接着剤とする場合には、光開始剤としてベンゾフェノン、ベンゾインベンジル、トリクロロアセトフェノンなど、増感剤としてチオキンサントン、アントラセン、クマリン誘導体などを添加しておくとよい。
【００３４】
電離放射線硬化型接着剤層３の膜厚は０．５μｍ〜３００μｍが好ましい。膜厚が０．５μｍより薄いと、十分な密着が得られないという問題があり、３００μｍより厚いと、印刷後に乾燥し難いという問題があるためである。
【００３５】
電離放射線硬化型接着剤層３の形成方法は、グラビア印刷、オフセット印刷、スクリーン印刷、各種コーティング方法（グラビアコーター、マイクロコーター、バーコーター、リップコーター、リバースコーター等）、ディッピング、スプレー塗装等である。
【００３６】
電離放射線硬化型接着剤層３は、透明または半透明で電離放射線の透過を阻害する物質を含まないのが好ましい。電離放射線硬化型接着剤層３の内部の反応を阻害する可能性があるためである。ただし、電離放射線硬化型接着剤層３にデザイン的に隠蔽がほしい場合や着色がしたい場合もあり、その場合は染料、顔料等を電離放射線硬化型接着剤層３の反応を阻害しない材料・割合を考慮して入れてもよい。
【００３７】
離型フィルム４は、電離放射線硬化型接着剤層３が粘着性を有するために、加工工程で加飾シートをロール状に巻き取ったり、枚葉で積み重ねたりするときに、不必要に貼りついてしまうのを防止するためのものである。
【００３８】
離型フィルム４の材質は、樹脂や紙など特に限定されないが、電離放射線を離型フィルム上から照射する場合は、電離放射線を透過するものが好ましい。例えば、電離放射線が紫外線である場合は、ポリエチレンテレフタレートフィルム、ポリプロピレンフィルム、ポリエチレンフィルム等の紫外線を透過する透明なプラスチックシート及びこれらに離型処理したものが好ましい。離型フィルム４の厚みは、作業性のよい６μｍ〜３００μｍが好ましい。
【００３９】
上記材質にすることにより、離型フィルム４を剥がしてから電離放射線を照射する場合は勿論のこと、離型フィルム４を積層した状態をもって電離放射線を照射する場合でも、反応が開始される。
【００４０】
特に電離放射線が紫外線である場合、加飾層３に隠蔽のある樹脂材料、蒸着材料などを使用したものでも、透明な離型フィルム４側より電離放射線を照射すれば、離型フィルム４を透過した紫外線により、反応が開始される。その後、貼り合せ装置に加飾シートを設置するときに、離型フィルム４を剥がすことが可能である。
【００４１】
離型処理の方法としては、離型フィルム４の表面に、予めメラミン系樹脂、シリコン系樹脂、アクリル系樹脂、フッ素系樹脂、ポリプロピレン系樹脂、ポリエチレン系樹脂などの材料をコートする方法がある。
【００４２】
離型フィルム４を電離放射線硬化型接着剤層３上に積層する方法は、熱ラミネートやドライラミネートなどがあり、特に限定されない。
【００４３】
基体シート１の材質は、ポリエステル系樹脂、塩化ビニル系樹脂、アクリル系樹脂、ポリカーボネート系樹脂、ポリプロピレン系樹脂、ポリエチレン系樹脂、ポリウレタン系樹脂、ポリスチレン系樹脂、アセテート系樹脂、ポリアミド系樹脂、ポリアリレート系樹脂などが好ましい。
【００４４】
加飾層２と電離放射線硬化型接着剤層３とを基体シート１の同じ面に積層して形成する場合は、透明性、半透明性などの基体シートが好ましく、異なる面に形成する場合は、上記以外に透明性のない基体シート、たとえば顔料の入った上記樹脂シートおよび、紙・合成紙等の複合品でも構わない。
【００４５】
基体シート１の膜厚は５μｍ〜５ｍｍが好ましい。膜厚が５μｍより薄いと、貼り付けする際にシートがしわになりやすいという問題があり、５ｍｍより厚いと、剛性がありすぎて取り扱いにくいという問題があるためである。
【００４６】
基体シート１の形成方法は、押出成形、カレンダー成形、キャストなどの汎用の製膜方法等で構わない。なお、基体シート１は、必要に応じて印刷層を形成する側の表面に予めコロナ放電処理、プラズマ処理、易接着プライマーコート処理等の易接着処理を施しておいてもよい。
【００４７】
加飾層２は、木目柄、石目柄、布目柄、文字、幾何学模様、全面ベタ等の加飾したい絵柄を表現するための印刷層である。なお、加飾層は並列して複数形成してもよい。
【００４８】
また、加飾層２には、真空蒸着やメッキ等の方法によって、アルミニウム、クロム、銅、ニッケル、インジウム、錫、酸化珪素などの金属膜層を設けてもよい。この場合、金属膜層は全面でもパターン状でもよい。また、加飾層２は、基体シート１の両面に形成してもよいし、いずれか一方の面に形成してもよい。
【００４９】
加飾層２の材質は、アクリル系樹脂、塩化ビニル系樹脂、硝化綿系樹脂、ポリウレタン系樹脂、塩化ゴム系樹脂、アクリル−酢酸ビニル共重合樹脂、アクリル−塩化ビニル樹脂、アクリル−ウレタン樹脂などを挙げることができるが、特に限定されない。
【００５０】
加飾層２の総膜厚は０．５μｍ〜５０μｍが好ましい。総膜厚が０．５μｍより薄いと、十分な意匠性が得られないという問題があり、５０μｍより厚いと、印刷後に乾燥し難いという問題があるためである。但し、金属膜層の場合は５０Å〜１２００Åが好ましい。金属膜層の膜厚が５０Åより薄いと、十分な金属光沢感が得られないという問題があり、１２００Åより厚いと、クラックが生じやすいという問題があるためである。
【００５１】
加飾層２を設ける方法としては、グラビア印刷、スクリーン印刷、オフセット印刷法等の印刷法、各種コーティング法、蒸着、イオンプレーティング、スパッタ法等の金属薄膜形成法等がある。
【００５２】
また、加飾シートＡの各層間の密着性が乏しい場合には、必要に応じてアンカー層５を設けてもよい。アンカー層の材質は、アクリル系樹脂、塩化ビニル系樹脂、ポリウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂を挙げることができ、各層との密着性に応じて、適宜、好ましい材料を選択する。
【００５３】
アンカー層５の膜厚は０．５μｍ〜５０μｍが好ましい。膜厚が０．５μｍより薄いと、十分な密着が得られないという問題があり、５０μｍより厚いと、印刷後に乾燥し難いという問題があるためである。
【００５４】
アンカー層５の形成方法は、グラビア印刷、オフセット印刷、スクリーン印刷などの方法でも、塗装、ディッピング、リバースコーターなどの方法でもよい。
【００５５】
また、加飾シートＡを転写箔とする場合は、剥離層を基体シート１と加飾層２の間に配置してもよい。剥離層の材質は、アクリル系樹脂、塩化ビニル系樹脂、ポリウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂を挙げることができ、基体シート１との剥離性に応じて、適宜、好ましい材料を選択する。
【００５６】
剥離層の膜厚は０．５μｍ〜５０μｍが好ましい。膜厚が０．５μｍより薄いと、十分な剥離性が得られないという問題があり、５０μｍより厚いと、印刷後に乾燥し難いという問題があるためである。
【００５７】
剥離層の形成方法は、グラビア印刷、オフセット印刷、スクリーン印刷などの方法でも、塗装、ディッピング、リバースコーターなどの方法でもよい。
【００５８】
本発明の加飾シートＡと被接着物６とを仮接着させる方法は、特に限定されないが、被接着物が３次元形状を有するものであり、その表面に沿って本発明の加飾シートＡを仮接着する場合には、仮接着する前または仮接着と同時に、本発明の加飾シートＡを被接着物の３次元形状に沿わせる必要がある。
【００５９】
加飾シートＡを被接着物の３次元形状に沿わせる方法としては、真空成形法、真空圧空成形法、プラグアシスト成形法、メンブレン式圧空成形法（真空プレス方式ともいう）、プレス法、成形同時加飾法およびこれらの改良方法がある。
【００６０】
これらの方法によると、加飾シートＡを軟化点程度に加熱して軟化させることが可能で被接着物の３次元形状に沿わせやすくなる。また、この中でより好ましい方法は、真空プレス方式、真空圧空成形法およびこれらの改良方法であり、真空プレス方式では押圧と同時にメンブレンで加飾シートにも温度をかけることができるため、より接着強度が増すことがある。
【００６１】
また、真空圧空成形の改良方法として、加飾シートＡを平滑に載置し、加飾シートＡに隔てられた上下空間を最初１気圧以下の減圧状態に保ったまま、バルブの開閉により瞬時に上方のみ１気圧以上に加圧する方法を採用するのが好ましい。そのようにすれば、最初から加飾シートＡが気圧差で伸びたりすることがなく、下方の空間には空気がないため、窪んだ被接着物の上から加飾シートＡを接着する場合でも、加飾シートＡと成形品の間に空気溜りができることがないからである。
【００６２】
本発明の加飾シートＡに電離放射線を照射し、被接着物６に仮接着させる方法としては、▲１▼平滑な状態の加飾シートに電離放射線を照射した後に、加飾シートＡを所望の形状に加工し、その後仮接着させる方法、▲２▼平滑な状態の加飾シートＡに電離放射線を照射した後に、加飾シートＡを所望の形状に加工すると同時に仮接着させる方法、▲３▼加飾シートＡを所望の形状に加工した後、電離放射線を照射し、その後仮接着させる方法がある。
【００６３】
この中で最も好ましい方法は、▲２▼平滑な状態の加飾シートＡに電離放射線を照射した後に、加飾シートＡを所望の形状に加工すると同時に仮接着させる方法である。平滑な状態の加飾シートに電離放射線を照射するため、均一に電離放射線照射ができるという長所や、所望の形状に加工すると同時に仮接着するため、工程短縮ができる長所、及び所望の形状に加工した加飾シートを一時保管する必要がないという長所などを、全て兼ね備えているからである。
【００６４】
また、本発明の加飾シートＡが仮接着した加飾品Ｂを加温しても良い。その理由は、本発明の加飾シートＡに電離放射線を照射することにより、反応が開始されるので、常温放置しても経時的に反応は進むが、仮接着した後は反応をなるべく早く完結させた方が良いためである。つまり、より早く接着強度を安定化させ、かつ早い時点で強固な接着強度に達することにより、不意に、接着した加飾シートＡを剥離する力がかかったとしても、剥がれないようにするためである。
【００６５】
反応は加温する温度が高いほど加速されるが、被接着物および加飾シートＡがプラスチック等であり、８０℃以上に加温すると変形してしまう場合があるため、４０〜６０℃で加温するのが好ましい。
【００６６】
【実施例】
（実施例１）基体シートとして０．５ｍｍの白色ポリカーボネートフィルムを用い、その表面に塩化ビニル系樹脂からなるグラビアインキを用い、１μｍの全面ベタのアンカー層を形成した。次に、そのアンカー層上に塩化ビニル系樹脂からなる木目模様からなる２μｍの加飾層を形成した。一方、他方の面に、下記比率からなる１００μｍの電離放射線硬化型接着剤層を形成し、その上に１０μｍの透明なポリエチレンテレフタレートフィルムにシリコン離型処理を施した離型フィルムを積層して、加飾シートを得た。
【００６７】
＜電離放射線硬化型接着剤層組成＞
ビスフェノールＡ型エポキシ樹脂　１００部
ポリエーテルポリオール　４部
芳香族ジアゾニウム塩　０．４部
【００６８】
この加飾シートの離型フィルム側から、１５Ｊ／ｃｍ２の紫外線を照射した。その１５分後、真空プレス法でもって、加飾シートを三次元形状に沿わせると同時に、加飾シートを中密度繊維板からなる建装部材に仮接着させた。
【００６９】
この建装部材と加飾シートとを仮接着させた時の接着強度を、５箇所測定したところ、すべて０．１２〜０．２５Ｎ／ｃｍの範囲であった。
【００７０】
この加飾シートが仮接着した建装部材を、５０℃で１２時間加温した後、再度、接着強度を５箇所測定したところ、すべて４〜５Ｎ／ｃｍになり、接着性能に優れた建装部材となった。
【００７１】
（実施例２）基体シートとして０．２ｍｍのポリエチレンテレフタレートフィルムを用い、その表面にアクリル樹脂からなるグラビアインキを用いて１μｍの全面ベタの剥離層を形成した。次に、その剥離層にアクリル−ウレタン樹脂からなるグラビアインキを用い、２μｍのアンカー層を形成した。次いで、真空蒸着法により全面に７００Åのアルミ蒸着膜からなる加飾層を形成した。次いで、下記比率からなる１００μｍの電離放射線硬化型接着剤層を形成し、転写箔である加飾シートを得た。
【００７２】
＜電離放射線硬化型接着剤層組成＞
フェノールノボラック型エポキシ樹脂　１００部
ポリエステルポリオール　２部
芳香族ハロニウム塩　０．３部
【００７３】
この加飾シートに０．８Ｊ／ｃｍ２の紫外線を照射した。その１０分後、この加飾シートを射出成形金型内にセットして、成形同時絵付け法により、アクリロニトリルブタジエンスチレン樹脂製の成形同時絵付け品を得た。このようにして得られた直後の成形同時絵付け品の加飾シートの接着強度を、碁盤目試験で３箇所測定したが、評価点数は２〜４点であった。
【００７４】
この成形同時絵付け品を３日間５０℃で放置し、再度、成形同時絵付け品の加飾シートの接着強度を、碁盤目試験で３箇所測定したが、評価点数はすべて１０点であった。
【００７５】
【発明の効果】
本発明の加飾シートは、電離放射線硬化型接着剤層に電離放射線を照射しても、一定時間、電離放射線硬化型接着剤層と被接着物とを仮接着させることが可能であり、その後、電離放射線硬化型接着剤層の反応が進むことによって、被接着物との接着強度が、仮接着した時より高くなる加飾シートである。
【００７６】
したがって、仮接着前に、加飾シートの電離放射線硬化型接着剤層側より電離放射線を照射することができるため、被接着物が顔料で着色されていて透明性がない場合や、蒸着など隠蔽性のある加飾層からなる加飾シートであっても使用できるという効果がある。
【００７７】
また、本発明の加飾シートは、加飾シート単体の状態で電離放射線を照射することができるため、電離放射線を均一に照射することが可能であり、電離放射線接着剤層の反応が均一に開始されるので、接着強度のばらつきが少なくなるという効果がある。
【００７８】
また、本発明の加飾シートは、加飾シート単体の状態で電離放射線を照射することができるため、かさばりにくく、汎用の低エネルギーレベルの紫外線照射装置等を使用できる。したがって、電離放射線照射装置がコンパクト、機構上簡易なもので済み、大がかりな照射装置でなくても使用できるという効果がある。
【００７９】
【図面の簡単な説明】
【図１】本発明に係る加飾シートの一実施例を示す断面図である。
【図２】本発明に係る加飾シートの一実施例を示す断面図である。
【図３】本発明に係る加飾シートの電離放射線硬化型接着剤層の反応の進行を示す説明図である。
【符号の説明】
Ａ　加飾シート
Ｂ　加飾品
１　基体シート
２　加飾層
３　電離放射線硬化型接着剤層
４　剥離層
５　アンカー層
６　被接着物
【図１】
2004142107.tif 000003
【図２】
2004142107.tif 000004
【図３】
2004142107.tif 000005